(57)【要約】      （修正有）【課題】シリカの分散性を向上させ、低燃費性及びウェットグリップ性能がバランス良く改善されたタイヤ用ゴム組成物が得られるタイヤ用ゴム組成物の製造方法を提供する。【解決手段】ゴム成分及び酸化亜鉛を混練する混練工程と、押出機１により、前記混練工程で得られた混練物を押し出す押出工程とを含むタイヤ用ゴム組成物の製造方法であって、押出機１は、シリンダ１１、スクリュー１２、及びシリンダ１１の内面に突設したピン１３を備え、かつスクリュー１２の山部１２１と山部１２１との間に存在するピン１３の平均個数が１〜４個であり、前記タイヤ用ゴム組成物がゴム成分１００質量部に対する酸化亜鉛の含有量が１．０質量部以下であるタイヤ用ゴム組成物の製造方法。【選択図】図１
2018202623.tif 000002
【特許請求の範囲】
【請求項１】
ゴム成分及び酸化亜鉛を混練する混練工程と、
押出機により、前記混練工程で得られた混練物を押し出す押出工程とを含むタイヤ用ゴム組成物の製造方法であって、
前記押出機は、シリンダ、スクリュー、及び前記シリンダの内面に突設したピンを備え、かつ前記スクリューの山部と山部との間に存在する前記ピンの平均個数が１〜４個であり、
前記タイヤ用ゴム組成物がゴム成分１００質量部に対する酸化亜鉛の含有量が１．０質量部以下であるタイヤ用ゴム組成物の製造方法。
【発明の詳細な説明】
【技術分野】
【０００１】
本発明は、タイヤ用ゴム組成物の製造方法に関する。
【背景技術】
【０００２】
タイヤ用ゴム組成物においては、低燃費性及びウェットグリップ性をバランスよく向上させる目的で、シリカを配合する技術が広く使用されている。
【０００３】
シリカは、凝集性が高く、ゴム中に均一に分散させることは困難であるため、シリカと結合し、シリカの分散を促進するシランカップリング剤と併用することが一般的である。従来から、シリカの分散性の向上のために、シランカップリング剤の反応性を高める手法が種々検討されており、例えば、特許文献１では、ヒドロキシ酸、イタコン酸をゴム組成物に配合する手法が開示されている。また、シランカップリング剤の反応性を高める他の手法として、通常は仕上げ練り工程で投入する加硫促進剤を、ゴム成分、シリカ及びシランカップリング剤とともにベース練り工程で投入する手法も知られている。しかしながら、近年では、シリカの分散性の更なる向上が求められている。
【先行技術文献】
【特許文献】
【０００４】
【特許文献１】国際公開第２０１１／０６２０９９号
【発明の概要】
【発明が解決しようとする課題】
【０００５】
本発明は、前記課題を解決し、シリカの分散性を向上させ、低燃費性及びウェットグリップ性能がバランス良く改善されたタイヤ用ゴム組成物が得られるタイヤ用ゴム組成物の製造方法を提供することを目的とする。
【課題を解決するための手段】
【０００６】
本発明は、ゴム成分及び酸化亜鉛を混練する混練工程と、押出機により、前記混練工程で得られた混練物を押し出す押出工程とを含むタイヤ用ゴム組成物の製造方法であって、前記押出機は、シリンダ、スクリュー、及び前記シリンダの内面に突設したピンを備え、かつ前記スクリューの山部と山部との間に存在する前記ピンの平均個数が１〜４個であり、前記タイヤ用ゴム組成物がゴム成分１００質量部に対する酸化亜鉛の含有量が１．０質量部以下であるタイヤ用ゴム組成物の製造方法に関する。
【発明の効果】
【０００７】
本発明によれば、ゴム成分及び酸化亜鉛を混練する混練工程と、押出機により、前記混練工程で得られた混練物を押し出す押出工程とを含むタイヤ用ゴム組成物の製造方法であって、前記押出機は、シリンダ、スクリュー、及び前記シリンダの内面に突設したピンを備え、かつ前記スクリューの山部と山部との間に存在する前記ピンの平均個数が１〜４個であり、前記タイヤ用ゴム組成物がゴム成分１００質量部に対する酸化亜鉛の含有量が１．０質量部以下である製造方法であるので、シリカの分散性を向上させ、低燃費性及びウェットグリップ性能がバランス良く改善されたタイヤ用ゴム組成物が得られる。
【図面の簡単な説明】
【０００８】
【図１】押出工程で用いる押出機の概略断面図（部分断面図）の一例。
【図２】図１（ａ）のスクリューの山部と山部との間を示す概略図の一例。
【発明を実施するための形態】
【０００９】
本発明は、ゴム成分及び酸化亜鉛を混練する混練工程と、押出機により、前記混練工程で得られた混練物を押し出す押出工程とを含むタイヤ用ゴム組成物の製造方法である。該製造方法では、シリンダ、スクリュー、及び前記シリンダの内面に突設したピンを備え、かつ前記スクリューの山部と山部との間に存在する前記ピンの平均個数が１〜４個である押出機が使用される。更に前記製造方法は、ゴム成分１００質量部に対する酸化亜鉛の含有量が１．０質量部以下のタイヤ用ゴム組成物の製造に用いられる。
【００１０】
酸化亜鉛が配合されたゴム組成物がタイヤに汎用されているが、一般に、クラック等を考慮し、酸化亜鉛を減量すると、スコーチが短く、焼けやすくなり、良好な押出加工性を確保できない。本発明では、押出機のピン密度を最適化することで、焼けにくくなり、酸化亜鉛が少量の配合ゴムでも、優れた押出加工性が得られ、シリカ分散を顕著に向上できる。
【００１１】
これは、酸化亜鉛が少量であると、スコーチが短く焼けやすくなり、十分な加工ができず、所望のシリカ分散が得られないが、押出機のピンを最適化することにより、スコーチが短いゴムでも十分な加工（練効果）が施されて、充分なシリカ分散性が得られるものと推察される。従って、スコーチが短い配合ゴムでも、良好な押出加工性を得つつ、低燃費性、ウェットグリップ性能等の性能バランスが相乗的に改善され、諸物性の向上が期待できる。
【００１２】
以下、各工程の詳細について説明する。
【００１３】
〔混練工程〕
混練工程では、ゴム成分及び酸化亜鉛を混練し、混練物を作製する。このような工程としては、例えば、ゴム成分、シリカ、シランカップリング剤、及び酸化亜鉛を混練するベース練り工程と、ベース練り工程で得られた混練物１及び加硫剤を混練する仕上げ練り工程とを含む混練工程等が挙げられる。
【００１４】
（ベース練り工程）
ベース練り工程では、ゴム成分、シリカ、シランカップリング剤、及び酸化亜鉛を混練する。
【００１５】
ゴム成分としては、例えば、天然ゴム（ＮＲ）、エポキシ化天然ゴム（ＥＮＲ）、イソプレンゴム（ＩＲ）、ブタジエンゴム（ＢＲ）、スチレンブタジエンゴム（ＳＢＲ）等のジエン系ゴムが挙げられる。これらは、単独で用いてもよく、２種以上を併用してもよい。なかでも、ＳＢＲ、ＢＲ、ＮＲ、ＩＲが好ましい。
【００１６】
シランカップリング剤としては特に限定されないが、例えば、スルフィド系、ビニル系、アミノ系、グリシドキシ系、ニトロ系、クロロ系シランカップリング剤等が挙げられる。これらは、１種を単独で用いてもよいし、２種以上を併用してもよい。なかでも、スルフィド系シランカップリング剤が好ましく、ビス(３−トリエトキシシリルプロピル)テトラスルフィドがより好ましい。
【００１７】
シリカとしては特に限定されず、タイヤ工業において一般的なものを使用できる。シリカの窒素吸着比表面積（Ｎ２ＳＡ）は、好ましくは５０〜２５０ｍ２／ｇ、より好ましくは１２０〜２００ｍ２／ｇである。
なお、シリカの窒素吸着比表面積は、ＡＳＴＭ  Ｄ３０３７−８１に準じてＢＥＴ法で測定される値である。
【００１８】
酸化亜鉛としては、従来公知のものを使用でき、例えば、三井金属鉱業（株）、東邦亜鉛（株）、ハクスイテック（株）、正同化学工業（株）、堺化学工業（株）等の製品を使用できる。
【００１９】
ベース練り工程では、上述のゴム成分、シリカ、シランカップリング剤、酸化亜鉛以外に、他の成分を投入して混練してもよい。他の成分としては、例えば、カーボンブラック、オイル、ステアリン酸、老化防止剤、加硫促進剤等が挙げられる。
【００２０】
ベース練り工程において、ゴム成分、シリカ、シランカップリング剤及び酸化亜鉛の投入量は、全量（全工程で使用する合計量）であってもよいし、一部であってもよい。
シリカの分散をより促進できるという理由から、ゴム成分、シリカ、シランカップリング剤及び酸化亜鉛は、ベース練り工程で全量を投入して混練することが好ましい。
【００２１】
ベース練り工程で使用する混練機としては、密閉型のバンバリーミキサーが好ましい。バンバリーミキサーのローターの形状は、接線式、噛合式のいずれであってもよい。
【００２２】
ベース練り工程で作製される混練物１の排出温度は、１３０〜１６０℃が好ましい。なお、ベース練り工程は、１回の練り工程からなるもの、２回以上に分割した練り工程からなるもの、のいずれでもよい。
【００２３】
（仕上げ練り工程）
仕上げ練り工程では、ベース練り工程で得られた混練物１及び加硫剤を投入して混練する。
【００２４】
仕上げ練り工程の混練方法としては特に限定されず、例えば、オープンロール等の公知の混練機を用いることができる。仕上げ練り工程で作製される混練物２の排出温度は、８０〜１２０℃が好ましい。
【００２５】
仕上げ練り工程で投入する加硫剤としては、ゴム成分を架橋可能な薬品であれば特に限定されないが、例えば、硫黄等が挙げられる。また、ハイブリッド架橋剤（有機架橋剤）についても本発明における加硫剤として使用できる。これらは、１種を単独で用いてもよいし、２種以上を併用してもよい。なかでも、硫黄が好ましい。
【００２６】
仕上げ練り工程では、上述の加硫剤以外に、加硫促進剤を投入して混練してもよい。
加硫促進剤としては特に限定されないが、例えば、グアニジン類、スルフェンアミド類、チアゾール類、チウラム類、ジチオカルバミン酸塩類、チオウレア類、キサントゲン酸塩類等が挙げられる。これらは、１種を単独で用いてもよいし、２種以上を併用してもよい。なかでも、本発明の効果が良好に得られるという理由から、グアニジン類、スルフェンアミド類、チアゾール類、チウラム類が好ましい。
【００２７】
グアニジン類としては、１，３−ジフェニルグアニジン、１，３−ジ−ｏ−トリルグアニジン、１−ｏ−トリルビグアニド、ジカテコールボレートのジ−ｏ−トリルグアニジン塩、１，３−ジ−ｏ−クメニルグアニジン、１，３−ジ−ｏ−ビフェニルグアニジン、１，３−ジ−ｏ−クメニル−２−プロピオニルグアニジン等が挙げられる。これらは、１種を単独で用いてもよいし、２種以上を併用してもよい。なかでも、１，３−ジフェニルグアニジン、１，３−ジ−ｏ−トリルグアニジンが好ましい。
【００２８】
スルフェンアミド類としては、Ｎ−シクロヘキシル−２−ベンゾチアゾリルスルフェンアミド、Ｎ，Ｎ−ジシクロヘキシル−２−ベンゾチアゾリルスルフェンアミド、Ｎ−ｔｅｒｔ−ブチル−２−ベンゾチアゾリルスルフェンアミド、Ｎ−オキシジエチレン−２−ベンゾチアゾリルスルフェンアミド、Ｎ−メチル−２−ベンゾチアゾリルスルフェンアミド等が挙げられる。これらは、１種を単独で用いてもよいし、２種以上を併用してもよい。なかでも、Ｎ−シクロヘキシル−２−ベンゾチアゾリルスルフェンアミドが好ましい。
【００２９】
チアゾール類としては、２−メルカプトベンゾチアゾール（ＭＢＴ）、ジベンゾチアジルジスルフィド（ＭＢＴＳ）、２−（２，４−ジニトロフェニル）メルカプトベンゾチアゾール、２−（２，６−ジエチル−４−モリホリノチオ）ベンゾチアゾール等が挙げられる。これらは、１種を単独で用いてもよいし、２種以上を併用してもよい。なかでも、２−メルカプトベンゾチアゾール、ジベンゾチアジルジスルフィドが好ましい。
【００３０】
チウラム類としては、テトラキス（２−エチルヘキシル）チウラムジスルフィド、テトラベンジルチウラムジスルフィド、テトラメチルチウラムジスルフィド、テトラエチルチウラムジスルフィド、ジペンタメチレンチウラムテトラスルフィド等が挙げられる。これらは、１種を単独で用いてもよいし、２種以上を併用してもよい。なかでも、テトラキス（２−エチルヘキシル）チウラムジスルフィド、テトラベンジルチウラムジスルフィドが好ましい。
【００３１】
なお、仕上げ練り工程では、上述の加硫剤、加硫促進剤以外に、更に他の成分を投入して混練してもよい。
【００３２】
〔押出工程〕
押出工程では、仕上げ練り工程で得られた混練物２をシート状に押出成形する。
押出工程では、シリンダ、スクリュー、及び前記シリンダの内面に突設したピン（シリンダの内面に突出するように取り付けたピン）を備え、かつ該スクリューの山部と山部との間に存在するピンの平均個数が所定範囲の押出機を用いて、混練物２が押し出される。
【００３３】
図１は、押出工程に用いる押出機の断面概略図（側面図）の一例を示す。図１（ａ）、（ｃ）の押出機１は、シリンダ１１、スクリュー１２、シリンダ１１の内面に突設されたピン１３を備えたもので、図１（ｂ）は、ピン１３が突設されていないものである。スクリュー１２は、軸部回りに螺旋状にフライト１２１（山部１２１）を有し、シリンダ１１内に挿入して設置される。図１（ａ）、（ｃ）のピン１３は、シリンダ１１内の材料搬送空間に突設されているため、フライト１２１（山部１２１）には、ピン１３との干渉を防止するため、切欠部１２２が設けられている。
【００３４】
図２は、本発明における「スクリューの山部と山部との間」を示す概略図の一例である。図２は、図１（ａ）の押出機のケースであり、例えば、スクリューの山部１２１ａと山部１２１ｂとの間は、押出機１をスクリューの山部１２１ａ、１２１ｂの破線部で垂直方向（紙面に対して鉛直方向）に切断して作製される空間（区画）、すなわち、押出機１の山部１２１ａ及び山部１２１ｂ間で形成される区画（垂直方向）である。
【００３５】
そして、本発明では、スクリューの山部と山部との間に存在するピンの平均個数が１〜４個の押出機が使用される。例えば、図１（ａ）（図２）では、押出機１の各スクリュー山部と山部との間、すなわち、スクリューの山部１２１ａ、１２１ｂの間、スクリューの山部１２１ｂ、１２１ｃの間、・・・等の各区画内に突設されているピン１３の個数の平均（１区画当たりのピンの平均個数）が１〜４個の範囲内である。
【００３６】
なお、図１（ａ）は、１区画当たり１個のピンが突設されている態様で、スクリューの山部と山部との間に存在するピン１３の平均個数は１．０個である。一方、図１（ｂ）は、ピン１３の平均個数が０個（ピンが突設されていない態様）、図１（ｃ）は、ピン１３の平均個数が２．０個（１区画当たり２個のピンが突設されている態様）である。
【００３７】
本発明では、ピン１３を各区画（各スクリューの山部と山部との間）にできるだけ均一に突設することが望ましく、例えば、１区画当たり１個のピンが突設されている図１（ａ）や、１区画当たり２個のピンが突設されている図１（ｃ）ようにピンを各区画に平均的に取り付けている態様が好適である。よって、各スクリューの山部と山部との間（各区画）に存在するピンの個数も、前記平均個数と同範囲に調整することが好ましい。また、シリンダ１１内の軸方向にピン１３を均一に突設することが好ましく、軸方向に対して垂直方向については、円形（シリンダ１１の内表面（円形））にピン１３を均一に突設することが好ましい。
【００３８】
押出工程では、押出機１の材料供給部（図示省略）から供給された混練物２が、シリンダ１１内のピン１３が所定個数突設された混練室内において、スクリュー１２の回転により順次移動し、ピン１３とスクリュー１２との共同作業で混練、可塑化され、先端の射出ノズル（図示省略）の金型に射出され、シート状に成形される。
【００３９】
〔加硫工程〕
前述の工程で作製された混練物（未加硫ゴム組成物）は、通常、その後加硫される。例えば、未加硫ゴム組成物を、トレッド等のタイヤ部材の形状に合わせて押し出し加工し、タイヤ成型機上にて通常の方法にて成形し、他のタイヤ部材とともに貼り合わせ、未加硫タイヤを形成した後、加硫機中で加熱加圧することで、タイヤを製造することができる。加硫温度は、１３０〜２００℃が好ましく、加硫時間は、５〜１５分が好ましい。
【００４０】
低燃費性及びウェットグリップ性能がバランスよく得られるという理由から、本発明の製造方法により得られるゴム組成物において、酸化亜鉛の含有量は、ゴム成分１００質量部に対して、１．０質量部以下、好ましくは０．８質量部以下、より好ましくは０．６質量部以下である。下限は特に限定されず、酸化亜鉛を含まなくてもよいが、補強性能を保つ観点から、０．１質量部以上が好ましく、０．２質量部以上がより好ましい。
【００４１】
低燃費性及びウェットグリップ性能がバランスよく得られるという理由から、本発明の製造方法により得られるゴム組成物において、シリカの含有量は、ゴム成分１００質量部に対して、好ましくは３０質量部以上、より好ましくは５０質量部以上であり、また、好ましくは２００質量部以下、より好ましくは１００質量部以下である。
【００４２】
低燃費性及びウェットグリップ性能がバランスよく得られるという理由から、本発明の製造方法により得られるゴム組成物において、シランカップリング剤の含有量は、シリカ１００質量部に対して、好ましくは５質量部以上、より好ましくは８質量部以上であり、また、好ましくは２０質量部以下、より好ましくは１５質量部以下である。
【００４３】
低燃費性及びウェットグリップ性能がバランスよく得られるという理由から、本発明の製造方法により得られるゴム組成物において、カーボンブラックの含有量は、ゴム成分１００質量部に対して、好ましくは５質量部以上、より好ましくは１０質量部以上であり、また、好ましくは５０質量部以下、より好ましくは３０質量部以下である。
【実施例】
【００４４】
実施例に基づいて、本発明を具体的に説明するが、本発明はこれらのみに限定されるものではない。
【００４５】
以下、実施例及び比較例で使用した各種薬品について、まとめて説明する。
ＮＲ：ＴＳＲ２０
Ｓ−ＳＢＲ：日本ゼオン（株）製のＮｉｐｏｌ  ＮＳ２１０
Ｅ−ＳＢＲ：ＪＳＲ（株）製のＳＢＲ１５０２
ＢＲ：宇部興産（株）製のＢＲ１５０Ｂ
シリカ：エボニックデグッサ社製のウルトラシルＶＮ３（Ｎ２ＳＡ：１７５ｍ２／ｇ）
シランカップリング剤：エボニックデグッサ社製のＳｉ６９（ビス（３−トリエトキシシリルプロピル）テトラスルフィド）
カーボンブラック：三菱化学（株）製のダイヤブラックＮ２２０（Ｎ２ＳＡ：１１４ｍ２／ｇ）
オイル：（株）ジャパンエナジー製のＸ１４０（アロマオイル）
老化防止剤：大内新興化学工業（株）製のノクラック６Ｃ（Ｎ−（１，３−ジメチルブチル）−Ｎ−フェニル−ｐ−フェニレンジアミン）
ステアリン酸：日油（株）製のビーズステアリン酸つばき
酸化亜鉛（亜鉛華）：三井金属鉱業（株）製の酸化亜鉛２種
硫黄：鶴見化学工業（株）製の粉末硫黄
加硫促進剤：大内新興化学工業（株）製のノクセラーＣＺ（Ｎ−シクロヘキシル−２−ベンゾチアゾリルスルフェンアミド）
【００４６】
（実施例及び比較例）
（１）ベース練り工程
バンバリーミキサーを用いて、表１のベース練り工程の項目に記載の材料を混練し、ゴム温度（混練物の温度）が約１５０℃になった時点で排出した。
（２）仕上げ練り工程
オープンロールを用いて、ベース練り工程で得られた混練物１と、表１の仕上げ練り工程の項目に記載の材料とを混練し、ゴム温度が約１１０℃になった時点で排出した。
（３）押出工程
仕上げ練り工程で得られた混練物２を、押出機（スクリュー径：φ８０ｍｍ、Ｌ／Ｄ：５０、ダイギャップ幅：４０ｍｍ、シリンダ温度：２２０℃）を用いて、スクリュー回転数８０ＲＰＭ、押出速度は約９ｍ／分で、リボン状のシートを押出し、未加硫ゴム組成物を得た。なお、各実施例、比較例で用いた押出機のピンの平均個数は、各表に記載のとおりで、各区画に均一に突設した（平均個数１個：図１（ａ）、平均個数２個：図１（ｃ）、平均個数４個：軸方向に均一に突設、該軸方向の垂直方向（円形）に９０度ずつ４本突設）。
（４）加硫工程
押出工程で得られた未加硫ゴム組成物を１７０℃で１０分間、０．５ｍｍ厚の金型でプレス加硫し、加硫ゴム組成物を得た。
【００４７】
得られた加硫ゴム組成物、未加硫ゴム組成物について、下記の評価を行った。結果を表１に示す。なお、基準配合は、比較例１である。
【００４８】
（スコーチタイム）
ＪＩＳ  Ｋ６３００の未加硫ゴム物理試験方法のムーニースコーチ試験の記述に従って試験を行い、１３０．０±０．５℃でのｔ１０［分］を測定し、それを、基準配合を１００とした指数で示した（スコーチ指数）。スコーチタイムが短くなると、ヤケの問題が起こる。今回の評価では、７０以下になると、押出工程でヤケの問題が起こる可能性がある。
【００４９】
（生地肌）
上記未加硫ゴム組成物をロールにて１．０ｍｍ厚さのゴムシートに押出し成形し、得られたゴムシートの生地の状態を確認した。耳切れが発生しておらず、更に生地肌に問題がないものを○、問題が少しあるものを△、そうでないものを×で表記した。
【００５０】
（シリカ分散指数）
アルファーテクノロジー社製ＲＰＡ２０００を用いて、測定温度１１０℃（予熱１分）、周波数６ｃｐｍ、振幅０．２８〜１０％の条件で、上記加硫ゴム組成物の貯蔵弾性率の歪依存性を測定し、歪量０．５６％時の貯蔵弾性率の値を求め、基準配合の値を１００として指数表示した。指数が大きいほど、シリカの分散不良が少なく、シリカが良好に分散していることを示す。
【００５１】
（ＲＲ指数）
粘弾性スペクトロメーターＶＥＳ（（株）岩本製作所製）を用いて、温度３０℃、周波数１０Ｈｚ、初期歪１０％及び動歪２％の条件下で、上記加硫ゴム組成物の損失正接（ｔａｎδ）を測定し、基準配合を１００として指数表示した。指数が大きいほど、転がり抵抗が低く、低燃費性に優れることを示す。
【００５２】
（ＷＥＴ指数）
粘弾性スペクトロメーターＶＥＳ（（株）岩本製作所製）を用いて、温度０℃、周波数１０Ｈｚ、初期歪１０％及び動歪２％の条件下で、上記加硫ゴム組成物の損失正接（ｔａｎδ）を測定し、基準配合を１００として指数表示した。指数が大きいほど、ウェット路面での摩擦係数が大きく、ウェットグリップ性能に優れることを示す。
【００５３】
【表１】
2018202623.tif 000003
【００５４】
表１より、酸化亜鉛量が比較的少ない配合ゴムでも、押出機のピン密度を調整した実施例は、シリカの分散性が顕著に向上し、低燃費性及びウェットグリップ性能がバランス良く改善されることが明らかとなった。また、良好な押出加工性も得られた。
【符号の説明】
【００５５】
１  押出機
１１  シリンダ
１２  スクリュー
１３  ピン
１２１、１２１ａ、１２１ｂ、１２１ｃ  フライト（山部）
１２２  切欠部
【図１】
2018202623.tif 000004
【図２】
2018202623.tif 000005